(57)【要約】【目的】環境負荷物質であるＣｄ元素を含有していない赤色発光蛍光体とＣｄを含まない緑色系発光蛍光体とを各種混合率で混合して、緑みの黄色、黄色、黄みの橙、橙、赤みの橙等の暖色系に発光し、暗線発生現象を無くすか、また暗線発生時間を遅らせ、表示品位の向上する蛍光体及び蛍光表示管を提供することを目的としている。【構成】ＳｒＴｉＯ３を母体とする赤色発光蛍光体と、Ｃｄを含まない緑色系発光蛍光体である、ＺｎＧａ２Ｏ４：Ｍｎ蛍光体、ＺｎＳ：Ｃｕ蛍光体、ＺｎＳ：Ｃｕ，Ａｕ，Ａｌ蛍光体から選ばれた一つとを５０．０〜５．０％混合率で混合して、発光色を黄色〜橙色の暖色系に形成した地球環境に優しい蛍光体及びこの蛍光体を使用した蛍光表示管。【特許請求の範囲】
【請求項１】
Ｃｄを含まない赤色発光蛍光体と、Ｃｄを含まない緑色系発光蛍光体とを各種混合率で混合してなる混合蛍光体の発光色が黄色〜橙色の暖色系であることを特徴とする暖色系発光蛍光体。
【請求項２】
前記Ｃｄを含まない赤色発光蛍光体がＳｒＴｉＯ３を母体とする赤色発光蛍光体である請求項１記載の暖色系発光蛍光体。
【請求項３】
前記ＳｒＴｉＯ３を母体とする赤色発光蛍光体がＳｒＴｉＯ３：Ｐｒである請求項２記載の暖色系発光蛍光体。
【請求項４】
前記ＳｒＴｉＯ３を母体とする赤色発光蛍光体がＳｒＴｉＯ３：Ｐｒ、Ａｌである請求項２記載の暖色系発光蛍光体。
【請求項５】
前記Ｃｄを含まない緑色系発光蛍光体がＺｎＳ：Ｃｕ，Ａｌ蛍光体、又はＺｎＳ：Ａｕ，Ａｌ蛍光体であり、前記Ｃｄを含まない緑色系発光蛍光体の混合率が混合蛍光体の３０．０〜５．０ｗｔ％である請求項１記載の暖色系発光蛍光体。
【請求項６】
前記Ｃｄを含まない緑色系発光蛍光体がＺｎＳ：Ｃｕ蛍光体又はＺｎＳ：Ｃｕ，Ａｕ，Ａｌ蛍光体であり、前記緑色系発光蛍光体の混合率が５０．０〜５．０ｗｔ％である請求項１記載の暖色系発光蛍光体。
【請求項７】
前記Ｃｄを含まない緑色系発光蛍光体がＺｎＧａ２Ｏ４：Ｍｎ蛍光体であり、緑色系発光蛍光体の混合率が５０．０〜５．０ｗｔ％である請求項１記載の暖色系発光蛍光体。
【請求項８】
前記暖色系発光蛍光体の発光色が緑みの黄色、黄色、黄みの橙、橙、赤みの橙のうちの一つであることを特徴とする請求項１〜７記載の暖色系発光蛍光体。
【請求項９】
前記請求項１〜８に記載の蛍光体をアノード導体上に被着してなるアノード電極と、電子を発生する電子源を真空外囲器中に配設したことを特徴とする蛍光表示管。
【発明の詳細な説明】
【０００１】
【発明が属する技術分野】
本発明は、アノード電圧が１ｋＶ以下の低電圧で駆動する低速電子線用の蛍光体およびこの蛍光体を使用した蛍光表示管（ＶＦＤ）に関するものであり、特にアノードの蛍光体に環境負荷物質であるＣｄを含有しない赤色蛍光体と、同じくＣｄを含有しない緑色系発光蛍光体とを混合し暖色系の黄色〜橙色の発光色を得る混合蛍光体に係るものである。
【０００２】
【従来の技術】
従来の蛍光表示管は、板ガラスから形成されるアノード基板と、このアノード基板に対面して配設される前面板と、前記のアノード基板と前面板の間に設けられる枠状の側面板から成る偏平箱型構造の外囲器中に表示電極が形成されている。該表示電極は、前記アノード基板の内面に形成されたアノード導体と、アノード導体の表面に被着された蛍光体層から成るアノード電極と、このアノード電極の上方にメッシュ状のグリッド電極と、更に上方に電子源としてのフィラメント状のカソード電極が配設されている。
【０００３】
更に、外囲器の内部は外囲器に設けられた排気孔又は排気チップ管より真空ポンプにより排気された後、排気蓋、排気チップ管の焼き切りにより、封止して高真空状態に維持されている。また、外囲器内の残留ガスを吸収して外囲器内を高真空状態を維持するために、外囲器内にゲッターが配設されている。
しかして、蛍光表示管を駆動して発光させると、すなわち前記カソード電極から電子を放出させて、この電子をグリッド電極により加速・制御させて、アノード電極の蛍光体層に射突させると、蛍光体は発光表示する。
【０００４】
前記アノードに被着された蛍光体はアノード電圧が数１００Ｖ以下の低電圧で発光する各種のものが使用されている。青緑色に発光するＺｎＯ：Ｚｎ蛍光体が一般的に多く使用されているが、暖色系に発光する蛍光体も使用されている。暖色系とは黄色〜赤色までの発光色を称すが、さらに詳しく説明すると、緑みの黄色、黄色、黄みの橙、橙、赤みの橙、赤等の発光色が有する。暖色系に発光する蛍光体としては（Ｚｎ１−ｘＣｄｘ）：Ａｕ，Ａｌ蛍光体、（ただしｘ＝０．２〜０．７）が公知である。（例えば、特許文献１参照。）この蛍光体はＣｄの含有量すなわちｘの値により橙色から赤色に発光することが知られている。
【０００５】
さらに、暖色系に発光する蛍光体の例として（Ｚｎ１−ｘＣｄｘ）：Ａｇ，Ａｌ蛍光体、（ただしｘ＝０．３〜０．９）が公知である。（例えば、特許文献２参照。）この蛍光体はＣｄの含有量すなわちｘの値により黄色から赤色に発光することが知られている。
このように、従来の暖色系に発光する蛍光体はＺｎＣｄＳを母体とする蛍光体が多く使用されていた。
【０００６】
さらにまた、混合蛍光体としては、ＺｎＣｄＳ：Ａｇ赤色蛍光体と，ＺｎＳ：Ｃｕ，Ａｌ緑色蛍光体を混合することにより暖色系の黄色の発光色を出せるようにした蛍光表示管が公知である。（例えば、特許文献３参照。）いずれも、蛍光体の構成成分中にＣｄの元素を含んでいる。
【０００７】
【特許文献１】
特開昭５６−１１９８４号公報
【特許文献２】
特開昭５５−９９９９０号公報
【特許文献３】
特開昭５８−８４８８４号公報、第１の実施例
【０００８】
【発明が解決しようとする課題】
従来の蛍光表示管で暖色系に発光する蛍光体の構成成分中にはＣｄ元素が含有している。このＣｄ元素は、健康に悪影響を及ぼす、環境負荷物質であることが知られている。真空外囲器中で発光している状態では何ら問題は無いのであるが、前記蛍光表示管を破壊してゴミとした場合にはＣｄ元素が微量ではあるが放散されるのである。近年、環境負荷物質に対しての意識が高まり、環境負荷物質を製品の材料から撤廃しようという動きがあり、ＺｎＣｄＳを母体とする蛍光体も規制物質の対象になる可能性がある。
【０００９】
そこで本出願人は環境負荷物質であるＣｄ元素を含有していない赤色発光蛍光体、例えばＳｒＴｉＯ３を母体とする赤色発光蛍光体を開発したので、このＣｄを含まない赤色発光蛍光体と同じくＣｄを含まない緑色系発光蛍光体とを各種混合率で混合して、緑みの黄色、黄色、黄みの橙、橙、赤みの橙等の暖色系に任意に発光させることが可能な蛍光体を提供することを第１の目的としている。
【００１０】
また、従来の混合蛍光体は、その構成する蛍光体は全てが、ＺｎＳ，又はＺｎＣｄＳを母体としている。このように、硫黄Ｓ成分を母体として含有しているＺｎＳ，又はＺｎＣｄＳ蛍光体を硫化物蛍光体と称している。この硫化物蛍光体を蛍光表示管に使用すると、カソード電極からの電子線の射突により硫化物蛍光体が分解して硫黄Ｓ成分が管内で飛散する。飛散するとき、この硫黄Ｓ成分が直進する性質があるので、フィラメント状のカソードの蛍光体層に面した部分にのみ付着することになる。しかして、カソードにおける前記Ｓ成分の付着量が多くなってくると、前記カソードの蛍光体層に面した部分からの電子の放出量すなわちエミッション量が低下することになる。すると、フィラメントの直下の蛍光体層の輝度が低くなるという現象、すなわちフィラメントの直下の蛍光体層が線状に輝度が低くなり目視で他の部分との輝度の違いがわかるという、暗線現象が発生するという問題点を有していることが知られている。この暗線現象は点灯時間の初期には起こらず、累積点灯時間が約１０００時間以後に発生する。
【００１１】
そこで、混合蛍光体のなかに含有するＳ成分の割合をなくすか、または、少なくして、暗線発生の時間を遅らせて、暗線発生のない表示品位の良い時間を従来の２倍以上の２０００時間以上に長くして、表示品位の向上が図れる暖色系に発光する蛍光体およびこの蛍光体を使用した蛍光表示管を提供することを第２の目的としている。
【００１２】
【課題を解決するための手段】
請求項１記載された暖色系発光蛍光体は、Ｃｄを含まない赤色発光蛍光体と、Ｃｄを含まない緑色系発光蛍光体とを各種混合率で混合してなる混合蛍光体の発光色が黄色〜橙色の暖色系であることを特徴とする。
【００１３】
請求項２に記載された暖色系発光蛍光体は、請求項１に記載された前記Ｃｄを含まない赤色発光蛍光体がＳｒＴｉＯ３を母体とする赤色発光蛍光体とであることを特徴とする。
【００１４】
請求項３に記載された暖色系発光蛍光体は、請求項２に記載された前記ＳｒＴｉＯ３を母体とする赤色発光蛍光体がＳｒＴｉＯ３：Ｐｒであることを特徴とする。
【００１５】
請求項４に記載された暖色系発光蛍光体は、請求項２に記載された前記ＳｒＴｉＯ３を母体とする赤色発光蛍光体がＳｒＴｉＯ３：Ｐｒ、Ａｌであることを特徴とする。
【００１６】
請求項５に記載された暖色系発光蛍光体は、請求項１に記載された前記Ｃｄを含まない緑色系発光蛍光体がＺｎＳ：Ｃｕ，Ａｌ蛍光体、またはＺｎＳ：Ａｕ，Ａｌ蛍光体であり、前記Ｃｄを含まない緑色系発光蛍光体の混合率が混合蛍光体の５０．０〜５．０ｗｔ％であることを特徴とする。
【００１７】
請求項６に記載された暖色系発光蛍光体は、前記Ｃｄを含まない緑色系発光蛍光体がＺｎＳ：Ｃｕ蛍光体又は、ＺｎＳ：Ｃｕ，Ａｕ，Ａｌ蛍光体であり、緑色系発光蛍光体の混合率が５０．０〜５．０ｗｔ％でであることを特徴とする。
【００１８】
請求項７に記載された暖色系発光蛍光体は、請求項１に記載の前記緑色系発光蛍光体がＺｎＧａ２Ｏ４：Ｍｎ蛍光体であり、緑色系発光蛍光体の混合率が５０．０〜５．０ｗｔ％であることを特徴とする。
【００１９】
請求項８に記載された暖色系発光蛍光体は、請求項１〜７に記載の前記暖色系発光蛍光体の発光色が緑みの黄色、黄色、黄みの橙、橙、赤みの橙のうちの一つであることを特徴とする。
【００２０】
請求項９に記載された蛍光表示管は、請求項１〜８に記載の前記蛍光体をアノード導体上に被着してアノード電極と、電子を発生する電子源を真空外囲器中に配設したことを特徴とする。
【００２１】
【発明の実施の形態】
そこで、本発明の暖色系の蛍光体は、環境負荷物質であるＣｄを含有していない、赤色蛍光体と環境負荷物質であるＣｄを含有していない緑色系発光蛍光体を混合し、且つ、その混合率を変えることにより、暖色系の発光色の中から目的の発光色を生ずる蛍光体を得ようとするものである。
【００２２】
ここで緑色系発光蛍光体とは青緑（Ｂｌｕｅ  Ｇｒｅｅｎ）、青みの緑（Ｂｌｕｉｓｈ  Ｇｒｅｅｎ）、緑（Ｇｒｅｅｎ）、黄みの緑（Ｙｅｌｌｏｗｉｓｈ    Ｇｒｅｅｎ）、黄緑（Ｙｅｌｌｏｗ  Ｇｒｅｅｎ）、に発光する蛍光体をさすものと定義する。更に暖色系の発光色とは、緑みの黄色（Ｇｒｅｅｎｉｓｈ  Ｙｅｌｌｏｗ）、黄色（Ｙｅｌｌｏｗ），黄みの橙色（Ｙｅｌｌｏｗｉｓｈ  Ｏｒａｎｇｅ）、橙色（Ｏｒａｎｇｅ）赤味の橙色（Ｒｅｄｄｉｓｈ  Ｏｒａｎｇｅ）をさすものと定義する。
【００２３】
前記Ｃｄを含有していない、赤色蛍光体の例として、本出願人が開発したＳｒＴｉＯ３を母体とする赤色蛍光体がある。この具体例としてはＳｒＴｉＯ３：Ｐｒ蛍光体やＳｒＴｉＯ３：Ｐｒ、Ａｌ蛍光体がある。いずれもＣｄもＳも含まない赤色蛍光体である。また、Ｙ２Ｏ３：Ｅｕ蛍光体、Ｙ２Ｏ２Ｓ：Ｅｕ蛍光体等もある。
【００２４】
前記Ｃｄを含まない緑色系発光蛍光体の具体例としてはＺｎＳ：Ｃｕ，Ａｌ蛍光体、ＺｎＳ：Ａｕ，Ａｌ蛍光体、ＺｎＳ：Ｃｕ蛍光体、ＺｎＳ：Ｃｕ，Ａｕ，Ａｌ蛍光体ＺｎＧａ２Ｏ４：Ｍｎ蛍光体がある。いずれの蛍光体もＣｄを含まない緑色系発光蛍光体である。
【００２５】
実施例１（資料ＮＯ１〜８）
図１に示す実施例について本発明を詳細に説明する。
偏平箱型の外囲器の一部である板ガラスから成るアノード基板１の内面にアルミニウム薄膜で配線導体２を配線パターン形状にフォトリソの手段で形成し、前記配線導体２に導通する位置にスルーホール３を形成した絶縁層４をフリットガラスを主原料とした絶縁ペーストを厚膜印刷法で積層し形成する。次に前記スルーホール３中にＡｇ，Ａｌ等の粒子を含有する導電ペースト５を厚膜印刷法で充填した後黒鉛層からなるアノード導体６を厚膜印刷法で形成する。更にアノード導体６上に蛍光体層７を形成する。この蛍光体層７に使用する蛍光体は、前記ＳｒＴｉＯ３：Ｐｒ、Ａｌ赤色蛍光体と緑色系発光蛍光体ＺｎＳ：Ｃｕ，Ａｌを表１に示す（資料ＮＯ１〜８）の混合比すなわち、赤色蛍光体：緑色系発光蛍光体の混合比が５：９５〜９５：５の混合比で混合することにより目的の発光色が得られる。前記混合蛍光体に、導電材としてＩｎ２Ｏ３を混合蛍光体に対して３％混合し、有機溶剤を含有するビークルを混合して蛍光体ペーストを作製し、この混合蛍光体ペーストをスクリーン印刷法で前記陽極導体６の表面に被着させて、蛍光体層７を形成し、アノード基板を形成させた。
【００２６】
前記アノード基板１のアノード電極上にメッシュ状のグリッド８を前記配線導体２と導通するように配設する。又、アノード基板１の両端には金属板から成るカソード支持体９が設けられている。このカソード支持体９にはフィラメント状のカソード１０を張架するためのアンカー、サポートが固着されている。
更にゲッターを取り付けるゲッター取り付けタブ１１が取り付けられており、このゲッター取り付けタブ１１にゲッター１２が溶接されて固定されている。前記アノード基板１に側面板１３と前面板１４からなる箱型の全面容器を覆いガラス接着剤で封着し、外囲器内を排気して真空状態に形成して蛍光表示管を作製した。
【００２７】
これらの蛍光表示管をカソード電圧１２Ｖ，グリッド電圧、アノード電圧３０Ｖの駆動条件で点灯した結果、表１の輝度欄に示すような初期輝度と、及び発光色が得られた。また、発光を色度分析した結果、ＣＩＥ色度座標の欄に示すｘｙデ−ターが得られた。
【００２８】
この結果資料番号が１〜２まではＣＩＥ色度座標、及び発光色から寒色の緑色系であるが、資料番号が３〜８までは黄色〜橙色の暖色であった。ＳｒＴｉＯ３：Ｐｒ、Ａｌ赤色蛍光体と緑色蛍光体の混合比が赤色蛍光体：緑色蛍光体が３０：７０〜９５：５の範囲が暖色として使用できることがわかった。この範囲のＺｎＳ：Ｃｕ，Ａｌ緑色系蛍光体の含有率は混合蛍光体の７０〜５％である。
【００２９】
【表１】
2004182813.tif 000002
【００３０】
実施例２（資料ＮＯ９〜１６）
実施例１とはＳｒＴｉＯ３：Ｐｒ、Ａｌ赤色蛍光体と組み合わせる緑色蛍光体が異なるだけで、蛍光表示管の構成、駆動方法は同じであるので説明を省略する。蛍光体は、ＳｒＴｉＯ３：Ｐｒ、Ａｌ赤色蛍光体とＺｎＳ：Ａｕ，Ａｌ緑色系蛍光体の組み合わせである。混合比も実施例１と同じ赤色蛍光体：緑色系蛍光体が５：９５〜９５：５であり、蛍光表示管に実装した結果、表２に示すような初期輝度とＣＩＥ色度座標、発光色のデータ−が得られた。
【００３１】
【表２】
2004182813.tif 000003
【００３２】
この結果資料番号が９〜１０までは緑色系であるが、資料番号が１１〜１６までは黄色〜橙色の暖色系であった。ＳｒＴｉＯ３：Ｐｒ、Ａｌ赤色蛍光体とＺｎＳ：Ａｕ，Ａｌ緑色系蛍光体の混合比が赤色蛍光体：緑色系蛍光体が３０：７０〜９５：５の範囲が本願の暖色系として使用できることが知見した。この範囲の緑色系蛍光体の含有率は混合蛍光体の７０〜５％である。
【００３３】
実施例３（資料ＮＯ１７〜２４）
実施例１とは赤色蛍光体と組み合わせる緑色蛍光体が異なるだけで、蛍光表示管の構成、駆動方法は同じであるので説明を省略する。蛍光体は、ＳｒＴｉＯ３：Ｐｒ、Ａｌ赤色蛍光体とＺｎＳ：Ｃｕ緑色系蛍光体の組み合わせである。混合比も実施例１と同じ赤色蛍光体：緑色系蛍光体が５：９５〜９５：５であり、蛍光表示管に実装した結果、表３に示すような輝度とＣＩＥ色度座標、発光色のデータ−が得られた。
【００３４】
【表３】
2004182813.tif 000004
【００３５】
この結果資料番号が１７〜１９までは緑色系であるが、資料番号が２０〜２４までは黄色〜橙色の暖色系であった。ＳｒＴｉＯ３：Ｐｒ、Ａｌ赤色蛍光体とＺｎＳ：Ｃｕ緑色系蛍光体の混合比が赤色蛍光体：緑色系蛍光体が５０：５０〜９５：５の範囲が本願の暖色系として使用できることが知見した。この範囲の緑色系蛍光体の含有率は混合蛍光体の５０〜５％である。
【００３６】
実施例４（資料ＮＯ２５〜３２）
実施例１とは赤色蛍光体と組み合わせる緑色蛍光体蛍光体が異なるだけで、蛍光表示管の構成、駆動方法は同じであるので説明を省略する。蛍光体は、ＳｒＴｉＯ３：Ｐｒ、Ａｌ赤色蛍光体とＺｎＳ：Ｃｕ，Ａｕ，Ａｌ緑色系蛍光体の組み合わせである。混合比も実施例１と同じ赤色蛍光体：緑色系蛍光体が５：９５〜９５：５であり、蛍光表示管に実装した結果、表４に示すような初期輝度とＣＩＥ色度座標、発光色が得られた。
【００３７】
【表４】
2004182813.tif 000005
【００３８】
この結果資料番号が２５〜２７までは緑色系であるが、資料番号が２８〜３２までは黄色〜橙色系の暖色であった。ＳｒＴｉＯ３：Ｐｒ、Ａｌ赤色蛍光体とＺｎＳ：Ｃｕ，Ａｕ，Ａｌ緑色系蛍光体の混合比が赤色蛍光体：緑色系蛍光体が５０：５０〜９５：５の範囲が本願の暖色系として使用できることが知見した。この範囲の緑色蛍光体の含有率は混合蛍光体の５０〜５％である。
【００３９】
実施例５
実施例１とは赤色蛍光体と組み合わせる緑色蛍光体蛍光体が異なるだけで、蛍光表示管の構成、駆動方法は同じであるので説明を省略する。蛍光体は、ＳｒＴｉＯ３：Ｐｒ、Ａｌ赤色蛍光体とＳ元素を含まないＺｎＧａ２Ｏ４：Ｍｎ緑色系蛍光体の組み合わせである。混合比も実施例１と同じ赤色蛍光体：緑色系蛍光体が５：９５〜９５：５であり、蛍光表示管に実装した結果、表５に示すような初期輝度とＣＩＥ色度座標、発光色が得られた。
【００４０】
【表５】
2004182813.tif 000006
【００４１】
この結果資料番号が３３〜３５までは緑色系であるが、資料番号が３６〜４０までは黄色〜橙色系の暖色であった。ＳｒＴｉＯ３：Ｐｒ、Ａｌ赤色蛍光体とＺｎＧａ２Ｏ４：Ｍｎ緑色系蛍光体の混合比が赤色蛍光体：緑色系蛍光体が５０：５０〜９５：５の範囲が本願の暖色系として使用できることが知見した。この範囲の緑色蛍光体の含有率は混合蛍光体の５０〜５％である。
【００４２】
次に暗線発生のメカニズムは従来例で説明した通りに硫化物蛍光体を使用すると初期には発生しないが、駆動時間が累積してくると、次第に硫化物がフィラメントの蛍光体層側に堆積してその部分からのエミッションが少なくなり、フィラメント直下の蛍光体層の輝度が低下してくる。約１０％以上の輝度差が出てくると目視でもわかるようになり、暗線現象が認識できるのであるが、発生までの駆動時間の累積が２０００時間以上であれば実用に耐えうる。
【００４３】
表６は従来の（Ｚｎ１−ｘＣｄｘ）を母体とする蛍光体のみの暖色系蛍光体と、本願発明のＳｒＴｉＯ３：Ｐｒ、Ａｌ赤色蛍光体と緑色系の硫化物蛍光体との混合蛍光体実施例１、
実施例２、実施例４の混合比と暗線発生時間の関係をしめす表である。また、図２は表６を図面に表したものである。
以上の結果から本発明の硫化物蛍光体の混合比が混合蛍光体の７０％以下であれば暗線発生は２０００時間以上経過してから発生することがわかる。
【００４４】
【表６】
2004182813.tif 000007
尚、実施例３は実施例４と略同じ値であったので省略した。また、実施例５のＺｎＧａ２Ｏ４：Ｍｎ緑色蛍光体はＳ元素を含んでない非硫化物蛍光体であるので暗線発生は起こらない。
【００４５】
以上、赤色蛍光体の例としてＳｒＴｉＯ３：Ｐｒ、Ａｌ蛍光体の実施例で本願発明を説明したが、ＳｒＴｉＯ３を母体とする赤色蛍光体であれば同様の効果を示す。その例としてはＳｒＴｉＯ３：Ｐｒ蛍光体、ＳｒＴｉＯ３：Ｐｒ，Ｇａ蛍光体等がある。また、赤色蛍光体の他の例として、Ｙ２Ｏ３：Ｅｕ蛍光体、Ｙ２Ｏ２Ｓ：Ｅｕ蛍光体ＳｎＯ２蛍光体等もある。さらに、緑色系蛍光体としては前述の蛍光体以外でもＣｄ元素を含まないＺｎ（Ｇａ，Ａｌ）２Ｏ４緑色蛍光体等であれば同様の効果が得られる。
【００４６】
【発明の効果】
本発明は、以上説明したようにＣｄ元素を含まない赤色蛍光体、例えば、ＳｒＴｉＯ３を母体とする蛍光体とＣｄ元素を含まない緑色系蛍光体を所定の割合で混合して蛍光表示管に使用したので環境負荷物質を含まない地球環境に優しい暖色系の発光が得られる蛍光体及びこの蛍光体を使用した蛍光表示管を提供できるという効果を有する。
さらに、混合蛍光体中にＳ成分の割合が従来の暖色系の蛍光体に比べて少ないか、ゼロであるので、暗線発生がなくなるか、暗線発生時間が従来より遅くなり、表示品位が向上する蛍光表示管を提供できるという効果を有する。
【図面の簡単な説明】
【図１】本発明の蛍光表示管の一部拡大断面図である。
【図２】本発明の混合蛍光体の混合比と暗線発生時間との関係を示すグラフである。
【符号の説明】
１．．．．アノード基板  ６．．．．陽極導体  ７．．．蛍光体層  １０．．．．カソード
【図１】
2004182813.tif 000008
【図２】
2004182813.tif 000009